(57)【要約】【課題】グラデーションを付けた波長選択吸収膜を設けたパネルの総合透過率の全面均一性を改善し、ボディカラーの色差を低減して表示画像の品位を向上する。【解決手段】画面の中央部と周辺部とで肉厚が異なるティントガラスで形成されたパネルＰＮＬの表面処理前の周辺部と中央部の透過率比が６０％以下で、当該パネルＰＮＬのボディーカラーが中央部がＬ＊  ＝３０〜４０，ａ＊  ＝−８．５〜１．５  ，ｂ＊  ＝−５〜５周辺部がＬ＊  ＝１３．５〜２３．５    ，ａ＊  ＝−７．５〜２．５  ，ｂ＊  ＝−６．５〜３．５但し、色差Δａ＊  ｂ＊  ≦３であり、パネルＰＮＬの外面に有する表面処理膜は中央部での膜厚が厚く、周辺部で薄い波長選択吸収膜ＦＡＳと、波長選択吸収膜ＦＡＳの上層に形成した帯電防止膜ＡＳからなり、表面処理膜形成後のパネル周辺部での透過率比が６０％以上、かつ表面処理膜の形成後の色差Δａ＊  ｂ＊  ≦形成前の色差Δａ＊  ｂ＊  とした。【選択図】        図１
2004281118.tif 000002
【特許請求の範囲】
【請求項１】
表示品質を改善するための表面処理膜が施された外面がほぼ平坦で蛍光体層を有する内面に曲率をもつと共に画面の中央部と周辺部とで肉厚が異なるティントガラスで形成されたパネルを備えたカラー陰極線管であって、
前記表面処理前の前記パネルの周辺部と中央部の透過率の比である周辺透過率比が６０％以下で、当該パネルのボディーカラーが
中央部がＬ＊  ＝３０〜４０，ａ＊  ＝−８．５〜１．５  ，ｂ＊  ＝−５〜５
周辺部がＬ＊  ＝１３．５〜２３．５    ，ａ＊  ＝−７．５〜２．５  ，ｂ＊  ＝−６．５〜３．５
但し、色差Δａ＊  ｂ＊  ≦３
であり、
前記パネルの外面に有する表面処理膜は、当該パネル中央部での膜厚が厚く、パネル周辺部での膜厚が薄い波長選択吸収膜と、前記波長選択吸収膜の上層に形成した帯電防止膜からなり、
前記表面処理膜形成後のパネル周辺部での透過率比が６０％以上、かつ形成後の色差Δａ＊  ｂ＊  ≦形成前の色差Δａ＊  ｂ＊  
であることを特徴とするカラー陰極線管。
【請求項２】
前記帯電防止膜は、波長５５０ｎｍでの透過率をＴ（５５０）としたときにパネル中央部の最も膜厚が厚い部分での透過率が
７０％≦Ｔ（５５０）≦９０％であり、かつ
前記パネルへの外光からの入射光をＤ６５標準光としたときの前記パネル中央部の最も膜厚が厚い部分での透過光の色度が
−１≦ａ＊  ≦２．５
−４≦ｂ＊  ≦−０．５
であるグラデーションを有することを特徴とする請求項１に記載のカラー陰極線管。
【発明の詳細な説明】
【０００１】
【発明の属する技術分野】
本発明は、カラー陰極線管に係り、特に画面となるパネル外面の等価曲率半径が内面のそれよりも大きいパネルを備えた、所謂フラットパネル型のカラー陰極線管に関する。
【０００２】
【従来の技術】
テレビ受像機の映像管やパソコン等のモニター管として、近年、フラットパネル型、あるいは平面パネル型と称するカラー陰極線管が広く採用されるようになった。フラットパネル型のカラー陰極線管は、その内面に蛍光体層を備えたパネルと、電子銃を収容したネック、およびパネルとネックとを連接するファンネルとで真空外囲器を構成している。パネルの内面には、一般に赤（Ｒ）、緑（Ｇ）、青（Ｂ）の３色の蛍光体をモザイク状あるいはストライプ状に塗布してなる蛍光体層を有し、この蛍光体層に近接して色選択電極（ここでは、シャドウマスク、以下では色選択電極をシャドウマスクとして説明する）が配置されている。
【０００３】
シャドウマスクはプレス成形した自立形状保持型であり、その周辺をマスクフレームに溶接し、パネルのスカート部内壁に植立したスタッドピンに懸架スプリングを介して懸架支持される。なお、マスクフレームの電子銃側には磁気シールドが取り付けられている。真空外囲器のネック−ファンネルの遷移領域には偏向ヨークが外装され、電子銃から出射する３本の変調された電子ビームを水平（Ｘ方向）と垂直（Ｙ方向）に偏向することで、電子ビームを蛍光体層に２次元走査させて画像を再現する。
【０００４】
この種のフラットパネル型のカラー陰極線管は、製造コスト、作り易さの点から、そのパネルの外面（画像形成面、画面、フェースなどとも称する）を大きな曲率半径（等価曲率半径）すなわちほぼ平坦とし、蛍光体層を形成する内面は外面から表示画面を見たときに表示画像のフラット感を損なわない程度で、ある比較的小さい曲率半径（同上）としている。
【０００５】
例えば、画面の対角サイズが、公称２９型のカラー陰極線管では、パネルの肉厚は中央部で１２．５ｍｍ、周辺部で２５ｍｍとなっており、中央部と周辺部の肉厚の差が大きい。また、パネルを構成する材料すなわちパネル生地には、所謂ティントガラスを使用している。そのため、パネルの透過率は、中央部で５１％、周辺部で２８％と差が大きく、周辺部での輝度が中央部の５０％程度となり、画像を表面したときの中央部−周辺部の輝度差が大である。
【０００６】
これを改善する方法として、「特許文献１」に開示されたように、パネル外面に顔料あるいは染料などを用いた波長選択吸収膜を施し、波長の透過率に傾斜（グラデーション）を付与したものがある。しかし、波長選択吸収膜でグラデーションを付けると、動作をしていなときの画面の外観色（ボディカラー：蛍光体自身の色に因る）の着色（色の彩度）が強くなり、中央部−周辺部での色差が大きくなって色むらとして観察される、カラー陰極線管としての品位が低下する。なお、パネルの表面処理に関するその他の従来技術を開示したものとして、「特許文献２」、「特許文献３」、「特許文献４」、「特許文献５」などを挙げることができる。
【０００７】
【特許文献１】
特開２００１−１０１９８４号公報
【特許文献２】
特開２００１−２１０２６０号公報
【特許文献３】
特開平３−２５４０４８号公報
【特許文献４】
特開２０００−２５８６２５号公報
【特許文献５】
特開２００１−６６４２０号公報
【特許文献６】
特開平１−３２０７４２号公報。
【０００８】
【発明が解決しようとする課題】
表面処理膜として顔料あるいは染料などを用いた波長選択吸収膜をパネル外面に施したものでは、該波長選択吸収膜を外面の全面で均一な膜厚とすることで色むらはあまり問題とならずにコントラストを高くすることができる。しかし、波長選択吸収膜の膜厚が厚くなるにつれ、ボディカラーの着色が強くなる。一方、透過率が高いパネル中央部で膜厚を厚くし、透過率が低い周辺部で薄膜としたグラデーションを付けた波長選択吸収膜で表面処理することでパネルの総合透過率と輝度の全面均一性を改善することができる。
【０００９】
しかし、パネル外面にグラデーションを付けた波長選択吸収膜を塗布すると、膜厚が厚いパネル中央部の着色（彩度）が強く、周辺の着色が弱くなる。そのため、パネルの総合透過率と輝度の全面均一性を改善することができるが、ボディカラーに着目すると、その彩度の差による色むらが生じ、品位を低下させてしまう。また、「特許文献６」に開示されているように、複数の特定波長での透過率やその比によってボディカラーを規定したものでは、面内で膜厚が異なるとボディカラーが異なって、色むらとして見える。また、外光の種類が違うと、色むらが顕著になることがあった。これは、膜厚により各波長毎の透過率が微妙に違ってくることと、外光のスペクトルが異なるためである。
【００１０】
本発明の目的は、グラデーションを付けた波長選択吸収膜を設けたパネルの総合透過率の全面均一性を改善し、ボディカラーの色差を低減して表示画像の品位を向上したカラー陰極線管を提供することにある。
【００１１】
上記目的を達成するため、本発明は、等色関数を考慮した色度で、知覚的均等色空間のＬ＊  ａ＊  ｂ＊  表色系を採用することで人間の目に感じる色を定量的に表現し、その範囲を規定することで膜厚が違ってもボディカラーをパネル全面で均一とした点に特徴を有する。波長選択吸収膜としては顔料や染料を用いることができる。本発明のカラー陰極線管の代表的な構成を記述すれば、次のとおりである。
【００１２】
（１）表示品質を改善するための表面処理膜が施された外面がほぼ平坦で蛍光体層を有する内面に曲率をもつと共に画面の中央部と周辺部とで肉厚が異なるティントガラスで形成されたパネルを備え、
前記表面処理前の前記パネルの周辺部と中央部の透過率の比である周辺透過率比が６０％以下で、当該パネルのボディーカラーが
中央部がＬ＊  ＝３０〜４０，ａ＊  ＝−８．５〜１．５  ，ｂ＊  ＝−５〜５
周辺部がＬ＊  ＝１３．５〜２３．５  ，    ａ＊  ＝−７．５〜２．５  ，ｂ＊  ＝−６．５〜３．５
但し、色差Δａ＊  ｂ＊  ≦３
であり、
前記パネルの外面に有する表面処理膜は、当該パネル中央部での膜厚が厚く、パネル周辺部での膜厚が薄い波長選択吸収膜と、前記波長選択吸収膜の上層に形成した帯電防止膜からなり、
前記表面処理膜形成後のパネル周辺部での透過率比が６０％以上、かつ形成後の色差Δａ＊  ｂ＊  ≦形成前の色差Δａ＊  ｂ＊  
とした。
【００１３】
（２）前記帯電防止膜は、波長５５０ｎｍでの透過率をＴ（５５０）としたときにパネル中央部の最も膜厚が厚い部分での透過率が
７０％≦Ｔ（５５０）≦９０％であり、かつ
前記パネルへの外光からの入射光をＤ６５標準光としたときの前記パネル中央部の最も膜厚が厚い部分での透過光の色度が
−１≦ａ＊  ≦２．５
−４≦ｂ＊  ≦−０．５
であるグラデーションを有するものとした。
【００１４】
パネル外面に、波長選択吸収膜を画面中央部での膜厚を厚く、周辺部での膜厚を薄くして設けることにより、高コントラスト化が実現され、総合透過率の全面均一性が改善される。また、画面中央部の波長選択吸収膜の透過率のＴ（５５０）を規定することでグラデーションの範囲を制御することで、ボディーカラーの全面均一性が改善される。
【００１５】
以上記述した本発明の構成の作用および効果については、実施の形態の項で詳述するが、本発明はこれに限定されるものではなく、本発明の技術的思想を逸脱することなく種々の変形が可能であることは言うまでもない。
【００１６】
【発明の実施の形態】
以下、本発明の実施の形態について、実施例の図面を参照して詳細に説明する。図１は本発明にかかるカラー陰極線管の１実施例の説明図であり、図１（ａ）は断面図、図１（ｂ）は図１（ａ）のＡ部分の拡大図を示す。図１中、参照符号ＰＮＬは本実施例のカラー陰極線管のパネルであり、このパネルＰＮＬを構成するパネルガラスＰＧの開放端に一端を接合して漸次径小となり、他端にネックＮＣを有するファンネルＦＵＬで真空外囲器が形成されている。パネルＰＮＬの断面構造の詳細は図１（ｂ）に示した。
【００１７】
また、パネルＰＮＬを構成するパネルガラスＰＧの内面に有する蛍光体ＰＰに近接して色選択電極であるシャドウマスクＳＭが装架されている。このシャドウマスクＳＭはマスクフレームＦＭに保持され、懸架機構でパネルのスカート内壁に取り付けられている。また、マスクフレームＦＭの電子銃側には、電子銃ＧＮから出射して偏向ヨークＤＹで水平と垂直に辺個される電子ビームを外部磁界から遮蔽するシールドＳＤが取り付けられている。なお、ＧＲはゲッター、ＭＴは補正磁気装置、ＢＬＴは補強バンド、ＢＫは取り付け用のブラケットである。
【００１８】
図１（ａ）に示されたように、このパネルガラスＰＧの外面はほぼフラットであるが、内面は曲率をもつため中央部と周辺部とで肉厚が異なっている。その結果、中央部と周辺部で光が透過する程度すなわちパネル透過率（以下、単に透過率）が異なり、動作時の発光輝度に差が出る。表１にパネルのガラス生地（クリア、セミクリア、グレー、ティントの各ガラス生地）毎の画面中央部と周辺部の透過率とその比を示す。なお、表１は、そのパネルガラスの肉厚が中央部で１２．５ｍｍ、周辺部で２５．０ｍｍとした場合の測定結果である。
【００１９】
【表１】
2004281118.tif 000003
【００２０】
表１に示されたように、パネル透過率はティント生地の場合、画面中央で５１．１５％、周辺で２８．６９％であり、（周辺／中央）比は５６％となる。そして、ティント生地を用いた公称２９型フラットパネル型カラー陰極線管のパネル内面に蛍光面を形成し、ファンネルと電子銃を収容したネックを組み立てたカラー陰極線管で、その輝度を測定すると、周辺部の輝度は中央部の約５０％程度になってしまう。
【００２１】
補強バンドＢＬＴや偏向ヨークＤＹおよび補正磁気装置ＭＴ等の外装を施して完成したカラー陰極線管のパネルガラスＰＧの外面に波長選択吸収性と導電性をもつ表面処理膜を形成する。この表面処理膜の構造は、図１（ｂ）に示したように、パネルガラスＰＧの外面に（Ｆｉｌｔｅｒｅｄ  Ａｎｔｉ  Ｓｔａｔｉｃ  Ｃｏａｔｉｎｇ：ＦＡＳ膜）ＦＡＳと（Ａｎｔｉ  Ｓｔａｔｉｃ  Ｃｏａｔｉｎｇ  ：ＡＳ膜）ＡＳの二層構造である。
【００２２】
図２は波長選択吸収性と導電性をもつ表面処理膜の形成プロセスの説明図である。先ず、パネルガラスの外面を研磨し、洗浄して予熱処理を施す。このパネルガラスＰＧの外面に波長選択吸収性をもつ顔料微粒子と導電性をもつアンチモン含有酸化錫（ＡＴＯ）微粒子およびバインダとしてシリカからなるＦＡＳ膜液をスプレー塗布し、乾燥する。更に、その上にＡＴＯ微粒子とシリカからなるＡＳ膜液をスピン塗布して２層膜とする。この２層膜を加熱処理により硬化させる。このプロセスにより、波長選択吸収性膜ＦＡＳ膜と帯電防止膜ＡＳ膜を具備するカラー陰極線管を完成させる。
【００２３】
次に、フラットパネル型のカラー陰極線管のパネルにおけるボディカラーの評価方法について説明する。図３はＪＩＳ  Ｚ８７２２で定義される４５°照明−０°受光の条件を適用したボディカラーの評価系の説明図である。具体的には、カラー陰極線管のパネルＰＮＬを垂直に立て、当該パネルＰＮＬの測定点に対して斜め上４５°方向に照明光源ＬＡを配置し、パネルＰＮＬの測定点に対して垂直な方向に測定カメラＣＭＲを設置し、測定カメラＣＭＲの出力に分光強度を測定する測定器ＡＮＺを接続する。そして、パネルＰＮＬに照明光Ｌを入射させ、パネルＰＮＬの外面からの反射光の分光強度を測定する。測定器ＡＮＺはＧＡＭＭＡ  ＳＣＩＥＮＴＩＦＩＣ社製のＣ−１１を用い、測定カメラＣＭＲの焦点はパネルＰＮＬの内面と蛍光面ＰＰの界面に合わせた。
【００２４】
照明光の分光分布をＳ（λ）、硫酸バリウムの拡散面をリファレンスとした蛍光面の分光反射強度をＲ（λ）、パネルの分光透過率をＴｐ（λ）、表面処理膜の分光透過率をＴｆ（λ）、２°視野等色関数をｘ（λ），ｙ（λ），ｚ（λ）としたとき、三刺激値は、次式で表される。積分範囲は波長（λ）が３８０〜７８０ｎｍである。
【００２５】
Ｘ＝Ｋ∫Ｓ（λ）Ｒ（λ）Ｔｐ（λ）２  Ｔｆ（λ）２  ｘ（λ）ｄλ・・・・・・・・（１）
Ｙ＝Ｋ∫Ｓ（λ）Ｒ（λ）Ｔｐ（λ）２  Ｔｆ（λ）２  ｙ（λ）ｄλ・・・・・・・・（２）
Ｙ＝Ｋ∫Ｓ（λ）Ｒ（λ）Ｔｐ（λ）２  Ｔｆ（λ）２  ｚ（λ）ｄλ・・・・・・・・（３）
Ｋ＝１００／∫Ｓ（λ）ｙ（λ）ｄλ        ・・・・・・・・（４）。
【００２６】
Ｔｐ（λ）２  は、Ｔｆ（λ）２  は陰極線管のパネル部分を切り出して分光光度計（日立製Ｕ−３４００）により直接測定した。Ｒ（λ）は表面処理前のフラット管のボディカラー測定でのＹと分光光度Ｔｐ（λ）から求めた。Ｓ（λ）は標準の光Ｄ６５とした。
【００２７】
こうして求めたＸ，Ｙ，ＺをＣＩＥ１９７６Ｌ＊  ａ＊  ｂ＊  表色系（ＪＩＳ  Ｚ８７２９）に規定される色度へ変換し、この色度でボディカラーを評価した。表面処理膜の透過光の三刺激値は次式で求めた。積分範囲は波長（λ）が３８０〜７８０ｎｍである。Ｓ（λ）は標準の光Ｄ６５とした。
【００２８】
Ｘ＝Ｋ∫Ｓ（λ）Ｔｆ（λ）ｘ（λ）ｄλ・・・・・・・・（５）
Ｙ＝Ｋ∫Ｓ（λ）Ｔｆ（λ）ｙ（λ）ｄλ・・・・・・・・（６）
Ｚ＝Ｋ∫Ｓ（λ）Ｔｆ（λ）ｚ（λ）ｄλ・・・・・・・・（７）
Ｋ＝１００／∫Ｓ（λ）ｙ（λ）ｄλ        ・・・・・・・・（８）。
【００２９】
次に、本実施例における表面処理膜の具体例１を説明する。図４はパネルの外面に表面処理膜を形成するスプレーノズルの走査の軌道を説明する模式図である。スプレーする液の成分は下記のとおりである。すなわち、
キナクリドン            ・・・・・０．２ｗｔ％
フタロシアニングリーン  ・・・・０．０４ｗｔ％
フタロシアニンブルー    ・・・・０．０２ｗｔ％
ジスアゾイエロー        ・・・・０．０４ｗｔ％
カーボンブラック        ・・・・・０．２ｗｔ％
導電性微粒子（ＡＴＯ）  ・・・・・０．１ｗｔ％
シリカ                  ・・・・・０．３ｗｔ％
メタノール              ・・・・・・３０ｗｔ％
ブチルセロソルブ        ・・・・・・１５ｗｔ％
水                      ・・・・・・・５ｗｔ％
残部（高分子系分散剤、塩酸、ケトン系溶剤
・・・・・・１９ｗｔ％
からなるＦＡＳ液をパネル外面にスプレー塗布する。このとき、スプレーノズルには、ＢＩＮＫＳ  ｍｏｄｅｌ−６１を使用し、エア流量２００Ｌ／ｍｉｎとした。このスプレーノズルをパネル外面の上２００ｍｍのところを図４に示した軌跡となるように走査させた。
【００３０】
図５はスプレーノズルの走査速度の説明図である。横軸はパネル外面のＹ軸（図４のＹ−Ｙ）方向、左縦軸はスプレーノズルの走査速度（Ｖ１〜Ｖ５）、右縦軸は塗布膜の膜厚を示す。このスプレーノズルによる塗布では、その走査速度の差で塗布量を変えてＦＡＳ膜厚を制御して当該膜厚の透過率にグラデーションを付けた。図５に示した走査速度制御では、陰極線管のパネル外面のＹ軸（図４のＹ−Ｙ）方向にグラデーションが得られる。このＦＡＳ膜を塗布後、乾燥させる。
【００３１】
次に、次の成分をもつＡＳ液をスピン塗布する。すなわち、
導電性微粒子（ＡＴＯ）  ・・・・・０．５ｗｔ％
シリカ                  ・・・・・０．５ｗｔ％
メタノール              ・・・・・・１０ｗｔ％
エタノール              ・・・・・・６０ｗｔ％
ブチルセロソルブ        ・・・・・・１０ｗｔ％
水                      ・・・・・・・８ｗｔ％
残部（高分子系分散剤、塩酸、ケトン系溶剤・・・・・・１１ｗｔ％
これを塗布後、引続き焼成を行い、前記ＦＡＳ膜とこのＡＳ膜の２層膜を硬化させた。硬化させた表面処理膜の特性（透過率と透過色）を表２に示す。
【００３２】
【表２】
2004281118.tif 000004
表２に示したように、表面処理膜の透過率は８０％、ａ＊  が＋０．５７，ｂ＊  が−２．６３である。
【００３３】
図６は本実施例の具体例１のカラー陰極線管のパネルにおける分光透過率の説明図である。横軸は波長（ｎｍ）、縦軸は透過率を示す。また、表面処理後のカラー陰極線管特性を表３に示す。なお、表３における「ＢＣＰ」（Ｂｒｉｇｈｔｎｅｓｓ  Ｃｏｎｔｒａｓｔ  Ｐｅｒｆｏｒｍａｎｃｅ  ：  反射輝度の低下率をΔＲｆ、輝度の低下率をΔＢとしたとき、ＢＣＰ＝ΔＢ／√ΔＲｆで表される）はコントラストの指標である。
【００３４】
【表３】
2004281118.tif 000005
【００３５】
表２のときのカラー陰極線管としての透過率比は７３％となり、輝度比も６５％を得ることができた。ボディカラーの色差Δａ＊  ｂ＊  も表面処理前に比べて０．４７と小さく、ボディカラーの全面均一性が良好なカラー陰極線管を実現できた。
【００３６】
次に、本実施例における表面処理膜の具体例２を説明する。スプレーする液の成分は下記のとおりである。すなわち、
キナクリドン            ・・・・０．０５ｗｔ％
フタロシアニンブルー    ・・・０．０２５ｗｔ％
カーボンブラック        ・・・・０．５２ｗｔ％
導電性微粒子（ＡＴＯ）  ・・・・・０．１ｗｔ％
シリカ                  ・・・・・０．３ｗｔ％
メタノール              ・・・・・・３０ｗｔ％
エタノール              ・・・・・・３０ｗｔ％
ブチルセロソルブ        ・・・・・・１５ｗｔ％
水                      ・・・・・・・５ｗｔ％
残部（高分子系分散剤、塩酸、ケトン系溶剤・・・・・・１９ｗｔ％
からなるＦＡＳ液をパネル外面に前記具体例１と同様にしてスプレー塗布する。これを乾燥後、具体例１と同様のＡＳ液をスピン塗布し、焼成してＦＡＳ膜とこのＡＳ膜の２層膜を硬化させた。硬化させた表面処理膜の特性（透過率と透過色）を表４に示す。
【００３７】
【表４】
2004281118.tif 000006
【００３８】
また、図７は本実施例の具体例２のカラー陰極線管のパネルにおける分光透過率の説明図である。横軸は波長（ｎｍ）、縦軸は透過率を示す。そして、表面処理後のカラー陰極線管特性を表５に示す。
【００３９】
【表５】
2004281118.tif 000007
【００４０】
表４に示されたように、表面処理膜の透過率Ｔ（５５０）が７５．５％、ａ＊  が−０．９２、ｂ＊  が−０．８３である。そして、表５に示されたように、このときのカラー陰極線管としての透過率比は７６％となり、輝度比も７０％を得ることができた。ボディカラーの色差Δａ＊  ｂ＊  も表面処理前に比べて１．７１と小さく、ボディカラーの全面均一性が良好なカラー陰極線管を実現できた。
【００４１】
次に、本実施例における表面処理膜の具体例３を説明する。スプレーする液の成分は下記のとおりである。すなわち、
キナクリドン            ・・・・０．２４ｗｔ％
フタロシアニングリーン  ・・・・０．１１ｗｔ％
フタロシアニンブルー    ・・・・０．０２ｗｔ％
ジスアゾイエロー        ・・・・０．１１ｗｔ％
導電性微粒子（ＡＴＯ）  ・・・・・０．１ｗｔ％
シリカ                  ・・・・・０．３ｗｔ％
メタノール              ・・・・・・３０ｗｔ％
エタノール              ・・・・・・３０ｗｔ％
ブチルセロソルブ        ・・・・・・１５ｗｔ％
水                      ・・・・・・・５ｗｔ％
残部（高分子系分散剤、塩酸、ケトン系溶剤・・・・・・１９ｗｔ％
からなるＦＡＳ液をパネル外面に前記具体例と同様にしてスプレー塗布する。これを乾燥後、具体例１、２と同様のＡＳ液をスピン塗布し、焼成してＦＡＳ膜とこのＡＳ膜の２層膜を硬化させた。硬化させた表面処理膜の特性（透過率と透過色）を表６に示す。
【００４２】
【表６】
2004281118.tif 000008
【００４３】
また、図８は本実施例の具体例３のカラー陰極線管のパネルにおける分光透過率の説明図である。横軸は波長（ｎｍ）、縦軸は透過率を示す。そして、表面処理後のカラー陰極線管特性を表７に示す。
【００４４】
【表７】
2004281118.tif 000009
【００４５】
表６に示されたように、表面処理膜の透過率Ｔ（５５０）が７５．３％、である。そして、表７に示されたように、このときのカラー陰極線管としての透過率比は８０％となり、輝度比も７２％を得ることができた。ボディカラーの色差Δａ＊  ｂ＊  も表面処理前に比べて１．７７と小さく、ボディカラーの全面均一性が良好なカラー陰極線管を実現できた。
【００４６】
ここで、以上説明した各具体例１〜３の効果を説明するために、比較例を示す。スプレーする液の成分は下記のとおりである。すなわち、
キナクリドン            ・・・・・０．２ｗｔ％
フタロシアニンブルー    ・・・・０．０１ｗｔ％
ジスアゾイエロー        ・・・・０．０６ｗｔ％
導電性微粒子（ＡＴＯ）  ・・・・・０．１ｗｔ％
シリカ                  ・・・・・０．３ｗｔ％
メタノール              ・・・・・・３０ｗｔ％
エタノール              ・・・・・・３０ｗｔ％
ブチルセロソルブ        ・・・・・・１５ｗｔ％
水                      ・・・・・・・５ｗｔ％
残部（高分子系分散剤、塩酸、ケトン系溶剤・・・・・・１９ｗｔ％
からなるＦＡＳ液をパネル外面に前記具体例と同様にしてスプレー塗布する。これを乾燥後、具体例と同様のＡＳ液をスピン塗布し、焼成してＦＡＳ膜とこのＡＳ膜の２層膜を硬化させた。硬化させた表面処理膜の特性（透過率と透過色）を表８に示す。
【００４７】
【表８】
2004281118.tif 000010
【００４８】
また、図９は本発明の実施例にかかるカラー陰極線管と比較するための比較例のカラー陰極線管のパネルにおける分光透過率の説明図である。横軸は波長（ｎｍ）、縦軸は透過率を示す。そして、表面処理後のカラー陰極線管特性を表９に示す。
【００４９】
【表９】
2004281118.tif 000011
【００５０】
図９の表面処理膜の分光透過率は図８のそれと似ており、カラー陰極線管としての表８に示されたように、表面処理膜の透過率Ｔ（５５０）が８０．０％で、表９に示されたように、透過率比は７３．５％で、輝度比も６７％を得ることができた。しかし、ａ＊  は＋４．１４、ｂ＊  が−５．６７となってしまう。したがって、ボディカラーの色差Δａ＊  ｂ＊  は３．９８と大きく、画面中央の赤みが大きくボディカラーのむらが目立つものとなった。
【００５１】
ここでは、公称２９型のフラットパネル型カラー陰極線管を例として説明したが、他のサイズのフラットパネル型カラー陰極線管やフラットディスプレイ管についても同様に本発明を適用できる。また、使用する顔料や染料も上記具体例で説明したものに限らない。
【００５２】
表１０は本発明によるカラー陰極線管と従来技術のカラー陰極線管の表面品質を比較した一覧表である。
【００５３】
【表１０】
2004281118.tif 000012
【００５４】
表１０中、Ｎｏ．１のカラー陰極線管は前記「特許文献３」他の従来技術、Ｎｏ．２のカラー陰極線管は前記「特許文献１」の従来技術、Ｎｏ．３のカラー陰極線管は「特許文献１」と「特許文献１」を組み合わせた従来技術、Ｎｏ．４のカラー陰極線管は本発明である。詳細な構成と評価結果は表１０中に記述してある。
【００５５】
本発明は、図６〜図８に示した表面処理膜の分光透過率に標準の光Ｄ６５を通したときの透過色を規定することで、輝度の均一性と高コントラストおよび帯電防止並びにボディカラーの均一性を兼ね備えたフラットパネル型のカラー陰極線管を提供することができる。
【００５６】
【発明の効果】
従来は透過スペクトルを特定波長の光での透過光で指定していた。しかし、再現光波長範囲３８０ｎｍ〜７８０ｎｍの相互作用も含めると指定すべき波長は無限の組合せが考えられ、実質的に明確な透過率の範囲指定は困難であった。これに対し、前記した本発明では、透過率ではなく、透過光の色度で表現することで透過スペクトルの範囲を明確にすることができる。
【００５７】
前記実施の形態で説明した色度の範囲であれば、パネルガラスの肉厚差による着色をＦＡＳの膜厚により改善することが可能となり、ボディカラーの全面均一性が向上し、ボディカラーの色差を低減して表示画像の品位を向上したカラー陰極線管を提供することができる。
【図面の簡単な説明】
【図１】本発明にかかるカラー陰極線管の１実施例の説明図である。
【図２】波長選択吸収性と導電性をもつ表面処理膜の形成プロセスの説明図である。
【図３】ＪＩＳ  Ｚ８７２２で定義される４５°照明−０°受光の条件を適用したボディカラーの評価系の説明図である。
【図４】パネルの外面に表面処理膜を形成するスプレーノズルの走査の軌道を説明する模式図である。
【図５】スプレーノズルの走査速度の説明図である。
【図６】本実施例の具体例１のカラー陰極線管のパネルにおける分光透過率の説明図である。
【図７】本実施例の具体例２のカラー陰極線管のパネルにおける分光透過率の説明図である。
【図８】本実施例の具体例３のカラー陰極線管のパネルにおける分光透過率の説明図である。
【図９】本発明の実施例にかかるカラー陰極線管と比較するための比較例のカラー陰極線管のパネルにおける分光透過率の説明図である。
【符号の説明】
ＰＮＬは本実施例のカラー陰極線管のパネルであり、このパネルＰＮＬを構成するパネルガラスＰＧの開放端に一端を接合して漸次径小となり、他端にネックＮＣを有する漏斗状のファンネルＦＵＬで真空外囲器が形成されている。パネルＰＮＬの断面構造の詳細は図１（ｂ）に示した。
【００１７】
ＰＮＬ・・・・パネル、ＰＧ・・・・パネルガラス、ＰＰ・・・・蛍光体（蛍光面）、ＳＭ・・・・シャドウマスク、ＦＭ・・・・マスクフレーム、ＧＮ・・・・電子銃、ＤＹ・・・・偏向ヨーク、ＳＤ・・・・シールド、ＧＲゲッター、ＭＴ・・・・補正磁気装置、ＢＬＴ・・・・補強バンド、ＢＫ・・・・取り付け用のブラケット。
【図１】
2004281118.tif 000013
【図２】
2004281118.tif 000014
【図３】
2004281118.tif 000015
【図４】
2004281118.tif 000016
【図５】
2004281118.tif 000017
【図６】
2004281118.tif 000018
【図７】
2004281118.tif 000019
【図８】
2004281118.tif 000020
【図９】
2004281118.tif 000021